СПОСОБ ТЕРМИЧЕСКОЙ ОБРАБОТКИ ТИТАНОВОГО СПЛАВА И ПОЛУЧАЕМАЯ В РЕЗУЛЬТАТЕ ЭТОГО ДЕТАЛЬ

1. Способ термической обработки титанового сплава типа Ti 5-5-5-3, имеющего следующий состав, мас.%:
- от 4,4 до 5,7% алюминия,
- от 4,0 до 5,5% ванадия,
- от 0,30 до 0,50% железа,
- от 4,0 до 5,5% молибдена,
- от 2,5 до 3,5% хрома,
- от 0,08 до 0,18% кислорода,
- до 0,10% следов углерода,
- до 0,05% следов азота,
- до 0,30% следов циркония,
- до 0,15% следов кремния,
остальное титан и возникшие в результате обработки примеси, отличающийся тем, что сплав подвергают термообработке, включающей несколько стадий, и термическим выдержкам, следующим образом:
- титановый сплав нагревают до температуры первой термической выдержки, находящейся между 810 и 840°C и ниже температуры β-перехода сплава;
- титановый сплав выдерживают при температуре первой выдержки в течение времени от 1 до 3 ч;
- титановый сплав охлаждают до температуры второй выдержки, находящейся между 760 и 800°C без какого-либо промежуточного подогрева;
- титановый сплав выдерживают при температуре второй выдержки в течение времени от 2 до 5 ч;
- титановый сплав охлаждают до комнатной температуры;
- титановый сплав нагревают до температуры третьей выдержки, находящейся между 540 и 650°C;
- титановый сплав выдерживают при температуре третьей выдержки в течение времени от 4 до 20 ч и затем сплав охлаждают до комнатной температуры.
2. Способ по п.1, отличающийся тем, что температуру и продолжительность первой и второй выдержек устанавливают таким образом, чтобы получить количество α-фазы в пределах от 2 до 5% в конце первой выдержки, и количество первичной α-фазы глобулярного типа в пределах от 10 до 15% в конце второй выдержки.
3. Способ по п.2, отличающийся тем, что первую выдержку осуществляют при температуре, лежащей между температурой β-перехода минус 20°C и температурой β-перехода минус 30°C, и вторую выдержку осуществляют при температуре, лежащей в пределах от 770 до 790°C.
4. Способ по п.3, отличающийся тем, что первую и вторую выдержку проводят последовательно.
5. Способ по п.4, отличающийся тем, что скорость охлаждения между первой выдержкой и второй выдержкой составляет от 1,5 до 5°C/мин, а охлаждение в конце второй выдержки проводят до комнатной температуры со скоростью от 5 до 150°C/мин.
6. Способ по любому из предыдущих пунктов, отличающийся тем, что титановый сплав выдерживают при температуре третьей выдержки в течение от 6 до 10 ч, преимущественно в течение приблизительно 8 ч.
7. Деталь из сплава Ti 5-5-5-3, отличающаяся тем, что она получена из полупродукта, полученного способом термической обработки по одному из пп.1-6.